(57)【要約】【課題】クレータエンド位置を精度良く検出することができ、しかも耐久性と経済性に優れた連続鋳造鋳片のクレータエンド位置検出方法及び検出装置を提供し、中心偏析の改善に貢献する。【解決手段】連続鋳造鋳片の切断位置前に複数対のピンチロール５を配置する。ピンチロール５の一方を鋳片幅方向のエッジ部に接触しないディスクロール５ａとし、他方を鋳片の全幅に接触する通常ロール５ｂとし、ディスクロール５ａにより鋳片の中央部を圧下しながら圧下量および／または圧下力を測定し、測定された圧下量と圧下力との関係によりクレータエンド位置を特定する。【選択図】図２
2018196893.tif 000002
【特許請求の範囲】
【請求項１】
連続鋳造鋳片の切断位置前に複数対のピンチロールを配置し、対をなすピンチロールの一方を鋳片幅方向のエッジ部に接触しないディスクロールとし、他方を鋳片の全幅に接触する通常ロールとし、前記ディスクロールにより鋳片の中央部を圧下しながら圧下量および／または圧下力を測定し、測定された圧下量と圧下力との関係によりクレータエンド位置を特定することを特徴とする連続鋳造鋳片のクレータエンド位置検出方法。
【請求項２】
前記ディスロールの胴長は、以下の式（１）の範囲であるディスクロールを用いることを特徴とする請求項１に記載の連続鋳造鋳片のクレータエンド位置検出方法。
Ｗ−Ｌ１＞０．２×ｔ                （１）
ここでＷ：鋳造される鋳片の幅（ｍｍ）、Ｌ１：ディスクロールの胴長（ｍｍ）、ｔ：鋳造される鋳片の厚み（ｍｍ）であり、かつＬ１＞Ｗ／３
【請求項３】
ディスクロールの圧下量をディスクロールを圧下するシリンダーに設けた位置センサにより検出し、および／またはディスクロールの圧下力をシリンダーの圧力センサにより検出することを特徴とする請求項１または２に記載の連続鋳造鋳片のクレータエンド位置検出方法。
【請求項４】
連続鋳造鋳片の切断位置前に下流から順にロール胴長の異なる複数のディスクロールを配置し、鋳造される鋳片の幅に応じて当該複数のディスクロールの中から、１つもしくは複数を用いて圧下することを特徴とする請求項１乃至３の何れか１項記載の連続鋳造鋳片のクレータエンド位置検出方法。
【請求項５】
前記圧下量と圧下力と鋳片の固相率との関係を予め求めておき、測定された圧下量と圧下力から圧下位置における固相率を求め、クレータエンド位置を特定することを特徴とする請求項１乃至４の何れか１項記載の連続鋳造鋳片のクレータエンド位置検出方法。
【請求項６】
連続鋳造鋳片の切断位置前に、鋳片を圧下可能な複数対のピンチロールが配置され、これらの対をなすピンチロールの一方が鋳片の幅方向のエッジ部に接触しないディスクロールであり、他方が鋳片の全幅に接触する通常ロールであり、前記ディスクロールを圧下するシリンダーには圧下量を検出する位置センサおよび／または圧力センサとが設けられていることを特徴とする連続鋳造鋳片のクレータエンド位置検出装置。
【請求項７】
前記ディスロールには、そのロール胴長が、以下の範囲であるディスクロールが用いられていることを特徴とする請求項６に記載の連続鋳造鋳片のクレータエンド位置検出装置。
Ｗ−Ｌ１＞０．２×ｔ                （１）
ここでＷ：鋳造される鋳片の幅（ｍｍ）、Ｌ１：ディスクロールの胴長（ｍｍ）、ｔ：鋳造される鋳片の厚み（ｍｍ）
【請求項８】
前記ディスクロールを圧下するシリンダーには位置センサおよび／または圧力センサは配置されていることを特徴とする請求項６または７に記載の連続鋳造鋳片のクレータエンド位置検出装置。
【請求項９】
連続鋳造鋳片の切断位置前に、下流から順に、ロール胴長の異なる複数のディスクロールが配置され、当該複数のディスクロールの中から、１つもしくは複数により鋳片を圧下でき、測定された圧下量および／または圧下力からクレータエンド位置を特定することが可能な請求項６乃至８の何れか１項記載の連続鋳造鋳片のクレータエンド位置検出装置。
【請求項１０】
予め求めておいた前記圧下量と圧下力と鋳片の固相率との関係を保管する工程と、当該関係に基づいて測定された圧下量と圧下力から圧下位置における固相率を求める工程と、求めた固相率からクレータエンド位置を特定する工程とを備えることを特徴とする請求項６乃至９の何れか１項記載の連続鋳造鋳片のクレータエンド位置検出装置。
【発明の詳細な説明】
【技術分野】
【０００１】
本発明は、連続鋳造鋳片が完全凝固するクレータエンド位置を検出するための、連続鋳造鋳片のクレータエンド位置検出方法及び検出装置に関するものである。
【背景技術】
【０００２】
連続鋳造においては、図１のように鋳造用モールドにより外郭部を凝固させた鋳片を下方に移動させ、多数のガイドロールや多数のピンチロール間を通過させながらスプレー冷却等により更に冷却し、完全凝固させた後に所定長さに切断している。
【０００３】
この連続鋳造においては、最後に凝固する鋳片厚中心部にセンターポロシティや中心偏析と呼ばれる欠陥が発生するため、完全凝固前に軽圧下を行なうことによって欠陥を抑制している。この軽圧下を最適位置で行うためには、連続鋳造鋳片が完全凝固するクレータエンド位置を正確に検出することが必要である。しかし鋼組成、鋳造速度、冷却温度、鋳造温度などの様々な要因によってクレータエンド位置は絶えず変動するため、連続鋳造鋳片のクレータエンド位置を正確に検出することは容易ではない。
【０００４】
このため特許文献１には、ピンチロールのロールチョックに歪ゲージを貼付してロール負荷を検出し、鋳片の完全凝固の前後におけるロール負荷の変動によりクレータエンド位置を検出する技術が記載されている。
【０００５】
しかしこの特許文献１では高温の鋳片と接触するワークロールのロールチョックに歪ゲージを貼付しているため、短期間のうちに歪ゲージが劣化してしまい耐久性に乏しいという問題があった。またロールチョックは剛性が大きくなるように設計されているため、歪量はごく僅かであって検出精度は良好ではない。さらに一対のピンチロールは凝固が進んだ鋳片幅方向のエッジ部をも加圧しているので、鋳片中央部の凝固状態によるロール負荷を精度よく検出することができないという問題があった。
【０００６】
また特許文献２には、鋳片を挟んで超音波送信子と超音波受信子とを配置し、鋳片を透過する横波超音波の強度から中心固相率を算出し、クレータエンド位置を検出する技術が記載されている。しかし、クレータエンド位置は絶えず変動しているため、多数の超音波送信子と超音波受信子とを鋳片の移動方向に配置しなければならず、多額のコストがかかるという問題があった。また、検出精度を上げるためには超音波送信子と超音波受信子を高温の鋳片表面に近接配置する必要があり、耐久性に問題があった。
【０００７】
また特許文献３には、鋳片を圧下するゾーン内のロール昇降用シリンダの昇降位置と圧力を検出し、これらの検出値からクレータエンド位置を検出する技術が記載されている。しかしロールは鋳片の全幅を圧下するため、凝固が進んだ鋳片幅方向のエッジ部をも加圧することとなり、鋳片中央部の凝固状態によるロール負荷を精度よく検出することができないという特許文献１と同様の問題があった。
【０００８】
さらに特許文献４には、ピンチロールを圧下するシリンダのリリーフ圧力、圧力変動、ストローク変位量、変位量変動のうち少なくとも一つからクレータエンド位置を検出する技術が記載されている。しかしこの方法も特許文献１、３と同様の問題があった。
【先行技術文献】
【特許文献】
【０００９】
【特許文献１】特開平９−２２５６１１号公報
【特許文献２】特開平１１−８３８１４号公報
【特許文献３】特開２０００−１５４０９号公報
【特許文献４】特開２０１４−１８８３８号公報
【発明の概要】
【発明が解決しようとする課題】
【００１０】
従って本発明の目的は上記した従来の問題点を解決し、クレータエンド位置を精度良く検出することができ、しかも耐久性と経済性に優れた連続鋳造鋳片のクレータエンド位置検出方法及び検出装置を提供し、中心偏析の改善に貢献することである。
【課題を解決するための手段】
【００１１】
上記の課題を解決するためになされた本発明の連続鋳造鋳片のクレータエンド位置検出方法は、連続鋳造鋳片の切断位置前に複数対のピンチロールを配置し、対をなすピンチロールの一方を鋳片幅方向のエッジ部に接触しないディスクロールとし、他方を鋳片の全幅に接触する通常ロールとし、前記ディスクロールにより鋳片の中央部を圧下しながら圧下量および／または圧下力を測定し、測定された圧下量と圧下力との関係によりクレータエンド位置を特定することを特徴とするものである。
【００１２】
なお請求項２のように、ディスロールのロール胴長を所定の範囲とすることが好ましく、また請求項３のように、ディスクロールの圧下量をディスクロールを圧下するシリンダーに設けた位置センサにより検出し、および／またはディスクロールの圧下力をシリンダーの圧力センサにより検出することが好ましい。また請求項４のように、連続鋳造鋳片の切断位置前に下流から順にロール胴長の異なる複数のディスクロールを配置し、鋳造される鋳片の幅に応じて当該複数のディスクロールの中から、１つもしくは複数を用いて圧下し、測定された圧下量と圧下力との関係によりクレータエンド位置を特定することが好ましく、請求項５のように、前記圧下量と圧下力と鋳片の固相率との関係を予め求めておき、測定された圧下量と圧下力から圧下位置における固相率を求め、クレータエンド位置を特定することが好ましい。
【００１３】
また上記の課題を解決するためになされた本発明の連続鋳造鋳片のクレータエンド位置検出装置は、連続鋳造鋳片の切断位置前に、鋳片を圧下可能な複数対のピンチロールが配置され、これらの対をなすピンチロールの一方が鋳片幅方向のエッジ部に接触しないディスクロールであり、他方が鋳片の全幅に接触する通常ロールであり、前記ディスクロールを圧下するシリンダーには圧下量を検出する位置センサおよび／または圧力センサとが設けられていることを特徴とするものである。なお請求項７のように、ディスロールのロール胴長は所定の範囲であることが好ましく、また請求項８のように、前記ディスクロールを圧下するシリンダーには位置センサおよび／または圧力センサは配置されていることが好ましい。また請求項９のように、連続鋳造鋳片の切断位置前に、下流から順に、ロール胴長の異なる複数のディスクロールが配置され、当該複数のディスクロールの中から、１つもしくは複数により鋳片を圧下でき、測定された圧下量および／または圧下力からクレータエンド位置を特定することが可能であることが好ましく、請求項１０のように、予め求めておいた前記圧下量と圧下力と鋳片の固相率との関係を保管する工程と、当該関係に基づいて測定された圧下量と圧下力から圧下位置における固相率を求める工程と、求めた固相率からクレータエンド位置を特定する工程とを備えテイルことが好ましい。
【発明の効果】
【００１４】
本発明の連続鋳造鋳片のクレータエンド位置検出方法によれば、鋳片幅方向のエッジ部に接触しないディスクロールにより鋳片の中央部を圧下しながら圧下量と圧下力を測定し、測定された圧下量と圧下力との関係によりクレータエンド位置を特定するので、凝固した鋳片幅方向のエッジ部の影響を除外して鋳片中央部の凝固状態を精度よく検知することができる。
【００１５】
また、圧下量および／または圧下力の測定はディスクロールを圧下するシリンダーに設けた位置センサや圧力センサにより行なうことができるので、高温の鋳片からの輻射熱による劣化がなく、長い使用寿命を持たせることができる。
【図面の簡単な説明】
【００１６】
【図１】連続鋳造設備の全体説明図である。
【図２】ロールセグメントの縦断面図である。
【図３】圧下量と圧下力と鋳片の固相率との関係を示すグラフである。
【図４】連続鋳造鋳片の切断位置前の複数のディスクロール配置の例を示す説明図である。
【図５】本発明による偏析指数の低減効果を示すグラフである。
【発明を実施するための形態】
【００１７】
以下に本発明の実施形態を説明する。
図１は連続鋳造設備の全体説明図であり、１は水冷構造の鋳造用モールド、２はタンディッシュ、３は浸漬ノズルである。溶鋼はタンディッシュ２から浸漬ノズル３を介して鋳造用モールド１の内部に注湯され、外郭部から凝固が開始する。鋳片は鋳造用モールド１の下方に配置された対をなす多数のガイドロール４を通過する間にスプレー冷却等により冷却されて凝固が進行して行く。連続鋳造鋳片の切断位置前、即ち凝固の完了位置付近には複数対のピンチロール５を備えたロールセグメント６が配置されており、鋳片が完全凝固する前に軽圧下を行なっている。鋳片の完全凝固位置（クレータエンド位置）はほぼ一定になるように冷却制御が行われているが、前記したようにクレータエンド位置は様々な要因によって絶えず変動しているために、その位置を精度よく検出することが望まれる。
【００１８】
図２はピンチロール５を備えたロールセグメント６の縦断面図である。図２に示すように、ロールセグメント６は鋳片を挟むように上下に配置された複数対のピンチロール５を備えている。ピンチロール５は、鋳片幅方向のエッジ部に接触しないディスクロール５ａと、鋳片の全幅に接触する通常ロール５ｂの対で構成されている。すなわちディスクロール５ａの大径部の長さは鋳片の幅よりも短く、凝固が完了している鋳片幅方向のエッジ部には接触しないように構成されている。このため、ディスクロール５ａによって鋳片に加えられる圧下力は鋳片の両端部には作用せず、中央部分のみを圧下することとなる。
【００１９】
通常ロール５ｂは下フレーム７により回転自在に支持され、上側のディスクロール５ａは上フレーム８により回転自在に支持されている。下フレーム７は左右一対のシリンダー９を備え、また上フレーム８は左右一対のシリンダー１０を備えている。両フレームはこれらのシリンダー９、１０により鋳片を軽圧下する。シリンダー９、１０は好ましくは油圧シリンダーである。なお下フレーム７はベースに固定された固定フレームとすることも可能である。
【００２０】
これらのシリンダー９、１０のうち、少なくともディスクロール５ａを圧下するシリンダー１０には、圧下量を検出する位置センサ１１および／または圧力センサ１２とが設けられている。この実施形態では位置センサ１１はインロッドセンサと呼ばれるもので、シリンダロッドに一定ピッチで磁性体と非磁性体を交互に取付け、シリンダロッドの動きを内蔵させた高周波コイルによって検出するセンサである。
【００２１】
このインロッドセンサはシリンダロッドの動きを精度よく検出することができるので、圧下量を検出するに適したものである。しかし圧下量を検出する位置センサ１１はこれに限定されるものではなく、その他の変位センサを用いても差し支えない。また位置センサ１１は通常ロール５ｂのシリンダー９にも設けることができ、図２に示す実施形態では上下のシリンダー９、１０をインロッドセンサ内蔵型とした。なおインロッドセンサは市販品を利用することができる。
【００２２】
圧力センサ１２はシリンダー１０の作動流体の圧力から圧下力を検出するもので、既存の各種の圧力センサを用いることができる。この圧力センサ１２はシリンダー１０に直接取り付ける必要はなく、作動流体の供給径路に取付けることもできる。これらの位置センサ１１や圧力センサ１２は高温の鋳片からの輻射熱を受けない場所にあるため、熱による劣化のおそれがなく、耐久性に優れる。また超音波センサよりも測定精度が高く、かつ安価である。
【００２３】
上記した構造は鋳片の移動方向に配置されている各ピンチロール５に組み込み、鋳片の移動方向における圧下量や圧下圧の変化から、クレータエンド位置を精度よく検出することが可能となる。以下にその詳細を説明する。
【００２４】
図３は横軸を圧下量（ｍｍ）、縦軸を圧下力（ＭＰａ）としたグラフである。鋳片内部が完全凝固すると、圧下力を大きくしても鋳片の圧下量は小さくなる。逆に鋳片内部が未凝固である場合には、圧下力を大きくすると鋳片の内部流動が生じるため鋳片の圧下量も大きくなる。図３のグラフ中には、ｆｓ（固相率）が１.０、０.８、０.３の各場合における圧下量と圧下圧との関係を示す線を示した。
【００２５】
ここでｆｓ＝１.０の線は、前段のセグメントに設置した歪みゲージ方式のクレータエンド検出法により特定した。またｆｓ＝０.８の線は、鋳片圧下時の組織観察結果より、鋳片内部の流動発生の有無から特定した。またｆｓ＝０.３の線は、鋳片圧下時の組織観察結果より、負偏析の発生有無により特定した。
【００２６】
ｆｓ＝１.０の線よりも左側は完全固相領域である。ｆｓ＝１.０の線とｆｓ＝０.８の線との間は高固相率の領域である。ｆｓ＝０.８の線とｆｓ＝０.３の線との間は低固相率の領域であり、さらにその右側は未凝固の領域である。
【００２７】
この図３に示すように、圧下量および／または圧下力と鋳片の固相率との関係を予め求めておけば、本発明の検出装置により測定された圧下量と圧下力から、検出位置における固相率を求めることができる。またこのような圧下量と圧下力の測定は、鋳片の長手方向に一定ピッチで配置された複数対のピンチロール５においてそれぞれ行われるから、鋳片の長手方向の各位置において検出された固相率の変化から、クレータエンド位置を正確に特定することができる。特に本発明においては、ピンチロール５ｂは鋳片の幅方向の中央部分のみを圧下することとなるので、完全凝固した鋳片幅方向のエッジ部の影響を受けることなく、中央部の凝固状態を正確に検出することができる。
【００２８】
ディスクロール５ａの胴長Ｌ１は、下記式（１）で規定される範囲の長さであることが好ましい。
Ｗ−Ｌ１＞０．２×ｔ                （１）
ここでＷ：鋳造される鋳片の幅（ｍｍ）、Ｌ１：ディスクロールの胴長（ｍｍ）、ｔ：鋳造される鋳片の厚み（ｍｍ）
式（１）を規定した理由は、鋳片幅方向両端部から鋳片の厚みの１割程度ずつ内側であれば、先に冷却し、硬くなった鋳片幅方向のエッジ部の影響を受けにくくなるからである。尚、ディスクロール５ａの胴長Ｌ１は、鋳片の搬送の安定化から、少なくとも鋳片の幅Ｗの１／３超は必要である。
【００２９】
尚、鋳造される鋳片は、その幅が同一とは限らず、幅狭、幅広、複数の幅が存在する。このため、前記ディスクロール５ａの胴長が、特定幅のみを考慮し、可変でない場合、鋳片の幅がそれより狭い場合、あるいは逆に広い場合、適正な圧下が出来なくなり、凝固状態を正確に検出することが困難となる。また鋳片の幅に合わせてディスクロールを交換しようとすると鋳造休止が頻繁に発生、生産性が著しく低下する虞がある。
【００３０】
さらに本発明によるクレータエンド検出装置を一つだけ設置した場合、必ずしも凝固上適正な位置に配置できるとは限らず、圧下が凝固未完状態で通過してしまったり、凝固済み状態を圧下してしまうと、やはり凝固状態を正確に検出することが難しくなる。
【００３１】
このため、連続鋳造鋳片の切断位置前に下流から順にロール胴長の異なる複数のディスクロールを配置し、鋳造される鋳片の幅に応じて当該複数のディスクロールの中から、１つもしくは複数を用いて圧下し、測定された圧下量と圧下力との関係によりクレータエンド位置を特定することが好ましい。
【００３２】
図４は連続鋳造鋳片の切断位置前の複数のディスクロール配置の例である。図４（ａ）では、上流から下流に向けて、徐々にディスクロール５ａのロール胴長を短くして配置している。図４（ａ）ならば、鋳造される鋳片の幅に合わせて適切なディスクロールを選択して使用でき、好ましい。
【００３３】
また図４（ｂ）のように、上流から下流に向けて、徐々にディスクロール５ａのロール胴長を短くすべく、順序よく配置しなくても、それらの配置を工夫すれば、図４（ａ）と同様な効果をえられるだけでなく、あるロール胴長のディスクロールと、その下流でその次に短いロール胴長のディスクロールを組み合わせ、それぞれで圧下力、圧下量の変化を測定すれば、より確実にクレータエンドの検出が可能となる。尚、上流から下流に向けて、徐々にディスクロールのロール胴長を短くした配置のグループを複数配列しても、同様な効果を上げることが可能である。
【００３４】
さらに図４（ｃ）のように、同じロール胴長のディスクロールを、上流から下流に向けて複数配置し、それぞれで圧下力、圧下量の変化を測定すれば、図４（ｂ）と同様に、より確実にクレータエンドの検出が可能となる。
【００３５】
このように、本発明のクレータエンド位置検出技術によれば、変動するクレータエンド位置をオンラインで特定することができるので、鋳片が完全凝固する直前位置で鋳片を軽圧下してセンターポロシティや中心偏析と呼ばれる欠陥を減少させることができる。そのため、本発明を適用した連続鋳造設備においては、図５に示すように、偏析指数が１５％も改善され、中心偏析の改善に貢献することができた。
【符号の説明】
【００３６】
１  鋳造用モールド
２  タンディッシュ
３  浸漬ノズル
４  ガイドロール
５  ピンチロール
５ａ  ディスクロール
５ｂ  通常ロール
６  ロールセグメント
７  下フレーム
８  上フレーム
９  シリンダ
１０  シリンダ
１１  位置センサ
１２  圧力センサ
【図１】
2018196893.tif 000003
【図２】
2018196893.tif 000004
【図３】
2018196893.tif 000005
【図４】
2018196893.tif 000006
【図５】
2018196893.tif 000007